(57)【要約】【課題】部品点数を無闇に増やすことなく、耐振動性に優れた鉛蓄電池を供給することを目的とする。【解決手段】本発明の請求項１に記載の鉛蓄電池は、正極板と負極板およびこれらを隔離するセパレータとからなる極板群を各々の電槽セル室に挿入してなり、極板群が高さ方向と幅方向に湾曲し、この湾曲量を含めた極板群の総厚みが電槽セル室の有効挿入幅より大きい状態で、極板群を電槽セル室に挿入してなることを特徴とする。同様に、本発明の請求項２に記載の鉛蓄電池は、有効挿入幅を電槽セル室の双方の壁から突出させたリブどうしの間隔としたことを特徴とする。【選択図】図６
2010218943.tif 000002
【特許請求の範囲】
【請求項１】
正極板と負極板およびこれらを隔離するセパレータとからなる極板群を各々の電槽セル室に挿入してなる鉛蓄電池であって、
前記極板群が高さ方向と幅方向に湾曲し、この湾曲量を含めた前記極板群の総厚みが前記電槽セル室の有効挿入幅より大きい状態で、前記極板群を前記電槽セル室に挿入してなることを特徴とする鉛蓄電池。
【請求項２】
前記有効挿入幅を、前記電槽セル室の双方の壁から突出させたリブどうしの間隔としたことを特徴とする、請求項１記載の鉛蓄電池。
【発明の詳細な説明】
【技術分野】
【０００１】
本発明は鉛蓄電池に関するものである。
【背景技術】
【０００２】
車載する鉛蓄電池は高い耐振動性が求められる。そこで特許文献１に示すように、正極板、負極板およびこれらを隔離するセパレータからなる極板群の厚みを、電槽セル室を隔てる壁の双方から突出させたリブどうしの間隔と同等以上にすることで極板群全体の位置を固定し、かつ極板群底部を接着剤で電槽底部に固定し耐振動性を向上させた鉛蓄電池が示されている。  
【特許文献１】特開平０６−０１３１０４号公報
【発明の開示】
【発明が解決しようとする課題】
【０００３】
しかしながら様々な厚みを有する極板群と様々なリブどうしの間隔を有する電槽セル室とを上述した関係にするためには、正極板、負極板、セパレータの厚みまたは枚数を調整するか、リブの高さを調整する必要があり、部品点数を増やして管理することになって、設計的にも生産的にもデメリットが大きい。
【０００４】
本発明は上述した課題を解決するものであって、部品点数を無闇に増やすことなく、耐振動性に優れた鉛蓄電池を供給することを目的とする。
【課題を解決するための手段】
【０００５】
上述した課題を解決するために、本発明の請求項１に記載の鉛蓄電池は、正極板と負極板およびこれらを隔離するセパレータとからなる極板群を各々の電槽セル室に挿入してなり、極板群が高さ方向と幅方向に湾曲し、この湾曲量を含めた極板群の総厚みが電槽セル室の有効挿入幅より大きい状態で、極板群を電槽セル室に挿入してなることを特徴とする。
【０００６】
同様に、本発明の請求項２に記載の鉛蓄電池は、有効挿入幅を電槽セル室の双方の壁から突出させたリブどうしの間隔としたことを特徴とする。
【０００７】
極板群を高さ方向と幅方向の双方向に湾曲させ、この湾曲量を含めた極板群の総厚みが電槽セル室の有効挿入幅より大きい状態で、極板群を電槽セル室に挿入することで、多方向からの振動に対する耐性を高めることができるようになる。
【発明の効果】
【０００８】
本発明を採用することで、電槽セル室の有効挿入幅に合わせて湾曲量を調整するだけで耐振動性に優れた鉛蓄電池を供給することが可能になるので、品質確保のために部品点数を無闇に増やす必要がなくなる。
【発明を実施するための最良の形態】
【０００９】
以下、本発明の実施の形態を、図面を参照しながら説明する。
【００１０】
本発明の鉛蓄電池は、正極板と負極板およびこれらを隔離するセパレータとからなる極板群を各々の電槽セル室に挿入してなり、極板群が高さ方向と幅方向に湾曲し、この湾曲量を含めた極板群の総厚みが電槽セル室の有効挿入幅より大きい状態で、極板群を電槽セル室に挿入してなることを特徴とする。この極板群が電槽に収納され、電槽に蓋が装着されているため、外観上は従来の鉛蓄電池と変わるところはない。
【００１１】
正極板、負極板を長尺状極板を切断して加工する際、切断する刃の角度で目的とする湾曲量を得、セパレータを介在させることで目的とする極板群を得ることができる。なお湾曲量を含めた極板群の総厚みは、極板群の重心付近に存在する湾曲の頂点が上となるように極板群を平板の上に静置し、平板の平面から湾曲の頂点までの高さを測ることで求められる。
【００１２】
また電槽セル室の双方の壁からリブを突出させる場合、湾曲量を含めた極板群の総厚みをリブどうしの間隔より大きくして、極板群を電槽セル室に挿入すればよい。
【実施例】
【００１３】
（表１）に示す４通りの鉛蓄電池を構成した。なおこれらの鉛蓄電池は、ＪＩＳ  Ｄ５３０１（始動用鉛蓄電池）に規定する８０Ｄ２６形に適合するように作製して、耐振動性能を測定した。試験結果は（表２）に示す。
【００１４】
（電池Ａ）
厚み１．０ｍｍの公知のＰｂ−Ｓｎ−Ｃａ合金の圧延シートをエキスパンド加工して得たエキスパンド格子に、酸化度７５％のボールミル式鉛粉を水および希硫酸で混練した公知の正極活物質ペーストを充填し、正極板４を得た。
【００１５】
厚み１０．０ｍｍの鋳造スラブを段階的に０．７ｍｍの厚みにまで圧延した公知のＰｂ−Ｓｎ−Ｃａ合金の圧延シートをエキスパンド加工して得たエキスパンド格子に、正極板４で用いたものと同様のボールミル式鉛粉にリグニンスルホン酸ナトリウム、硫酸バリウムおよびカーボンを添加して水と希硫酸で混練した公知の負極活物質ペーストを充填し、熟成乾燥して負極板５を得た。
【００１６】
上述の正極板４を１μｍ以下の平均細孔径を有した多孔性ポリエチレンの袋状のセパレータ３（厚み０．９ｍｍ）に収納し、負極板５の間にこの正極板４を収納したセパレータ３を挟んで、図１のように実質上湾曲のない極板群１（厚み３７ｍｍ）を構成した。
【００１７】
この極板群を電槽セル室（壁どうしの間隔３９ｍｍ、リブ高さ１ｍｍ、リブどうしの間隔３７ｍｍ）に挿入し、ストラップ２の上面より上方２０ｍｍの位置まで密度１．２８５ｇ／ｃｍ３（２０℃換算）の希硫酸を電解液として注入し、極板群１とストラップ２の全てを電解液に浸漬させた。
【００１８】
（電池Ｂ）
長尺極板の切断刃の角度を調整することにより極板群１の高さ方向のみを４ｍｍ湾曲させ、図２のように湾曲量を含めた総厚みが４１ｍｍの極板群１を用いたこと以外は、電池Ａと同じ構成とした。
【００１９】
（電池Ｃ）
長尺極板の切断刃の角度を調整することにより極板群１の幅方向のみを４ｍｍ湾曲させ、図３のように湾曲量を含めた総厚みが４１ｍｍの極板群１を用いたこと以外は、電池Ａと同じ構成とした。
【００２０】
（電池Ｄ）
長尺極板の切断刃の角度を調整することにより極板群１の高さ方向と幅方向の双方を高さ４ｍｍだけ湾曲させ、図４のように湾曲量を含めた総厚みが４１ｍｍの極板群１を用いたこと以外は、電池Ａと同じ構成とした。
【００２１】
図５に示す鉛蓄電池の断面ａにおける断面図を図６に、断面ｂにおける断面図を図７に、それぞれ示す。電池Ａの断面は図６および７のいずれにも該当しない。電池Ｂの断面は図６のみ該当し、電池Ｃの断面は図７のみ該当する。電池Ｄは図６および７のいずれにも該当する。
【００２２】
【表１】
2010218943.tif 000003
【００２３】
【表２】
2010218943.tif 000004
【００２４】
（表２）に示した結果から、極板群１を高さ方向のみ湾曲させた電池Ｂは前後方向の振動に弱く、幅方向のみ湾曲させた電池Ｃは上下方向の振動に弱いことがわかる。これらの電池に比べて、極板群１を高さ方向と幅方向の双方向に湾曲させて湾曲量を含めた極板群１の総厚みを電槽セル室の有効挿入幅（リブどうしの間隔）より大きくして電槽セル室に挿入した電池Ｄは、前後方向、上下方向の双方の振動に対する耐性が向上していることがわかる。
【００２５】
なお実施例では、電槽セル室の壁からリブを突出させたものについて記したが、リブを用いない構成において、湾曲量を含めた極板群の総厚みを電槽セル室の有効挿入幅（壁の間隔）より大きくして電槽セル室に挿入した場合に、本実施例と同様の効果が得られることはいうまでもない。
【産業上の利用可能性】
【００２６】
本発明を採用すれば、部品点数を無闇に増やすことなく、耐振動性に優れた鉛蓄電池を廉価に供給することが可能になるので、産業の発展に与える影響は大きい。
【図面の簡単な説明】
【００２７】
【図１】本発明に対する比較例の極板群を示す概観図
【図２】本発明に対する比較例の極板群を示す概観図
【図３】本発明に対する比較例の極板群を示す概観図
【図４】本発明の実施例の極板群を示す概観図
【図５】本発明の鉛蓄電池の概観図
【図６】本発明の鉛蓄電池の断面図
【図７】本発明の鉛蓄電池の断面図
【符号の説明】
【００２８】
１  極板群
２  ストラップ
３  セパレータ
４  正極板
５  負極板
【図１】
2010218943.tif 000005
【図２】
2010218943.tif 000006
【図３】
2010218943.tif 000007
【図４】
2010218943.tif 000008
【図５】
2010218943.tif 000009
【図６】
2010218943.tif 000010
【図７】
2010218943.tif 000011